(57)【要約】【課題】  反応性が高く、プラスチック基板も高い接続信頼性で接続できる接着剤組成物を利用した接続構造体を提供する。【解決手段】  絶縁性樹脂、光重合開始剤及びオキセタン化合物を含有する接着剤組成物を６２〜８８％の反応率で紫外線硬化させた接着剤で、プラスチック基板と回路基板の相対峙する電極間とを接続して接続構造体を得る。【選択図】  なし【特許請求の範囲】
【請求項１】
絶縁性樹脂、光重合開始剤及びオキセタン化合物を含有する接着剤組成物を６２〜８８％の反応率で紫外線硬化させた接着剤で、プラスチック基板と回路基板の相対峙する電極間とが接続されている接続構造体。
【請求項２】
オキセタン化合物が接着剤組成物１００重量％中に５〜５０重量％含まれている請求項１記載の接続構造体。
【請求項３】
さらに接着剤組成物に導電性粒子が含まれている請求項１又は２記載の接続構造体。
【請求項４】
オキセタン化合物が、３−エチル−３−（ヒドロキシメチル）オキセタン、３−エチル−３−（ヘキシルオキシメチル）オキセタン又はビス｛[１−エチル（３−オキセタニル）]メチル｝エーテルを含有し、絶縁性樹脂がナフタレン骨格エポキシ樹脂を含有する請求項１〜３のいずれかに記載の接続構造体。
【請求項５】
オキセタン化合物が、キシリレンジオキセタンと、３−エチル−３−（ヒドロキシメチル）オキセタン、３−エチル−３−（ヘキシルオキシメチルオキセタン）、３−エチル−３−（フェノキシメチル）オキセタン又はビス｛[１−エチル（３−オキセタニル）]メチル｝エーテルとを含有する請求項１〜３のいずれかに記載の接続構造体。
【請求項６】
プラスチック基板と回路基板の相対峙する電極間とが接続されている接続構造体の製造方法において、プラスチック基板と回路基板の相対峙する電極間に、絶縁性樹脂、光重合開始剤及びオキセタン化合物を含有する接着剤組成物を配し、反応率が６２〜８８％となるように紫外線硬化させることを特徴とする製造方法。
【請求項７】
オキセタン化合物が接着剤組成物１００重量％中に５〜５０重量％含まれている請求項６記載の製造方法。
【請求項８】
さらに接着剤組成物に導電性粒子が含まれている請求項６または７記載の製造方法。
【請求項９】
オキセタン化合物が、３−エチル−３−（ヒドロキシメチル）オキセタン、３−エチル−３−（ヘキシルオキシメチル）オキセタン又はビス｛[１−エチル（３−オキセタニル）]メチル｝エーテルを含有し、絶縁性樹脂がナフタレン骨格エポキシ樹脂を含有する請求項６〜８のいずれかに記載の製造方法。
【請求項１０】
オキセタン化合物が、キシリレンジオキセタンと、３−エチル−３−（ヒドロキシメチル）オキセタン、３−エチル−３−（ヘキシルオキシメチルオキセタン）、３−エチル−３−（フェノキシメチル）オキセタン又はビス｛[１−エチル（３−オキセタニル）]メチル｝エーテルとを含有する請求項６〜８のいずれかに記載の製造方法。
【発明の詳細な説明】
【技術分野】
【０００１】
本発明は、プラスチック液晶ディスプレイ（ＰＬＣＤ）等に使用されるプラスチック基板の接続に適した接着剤組成物に関する。
【背景技術】
【０００２】
液晶ディスプレイ（ＬＣＤ）周辺の接続材料として、熱硬化型エポキシ系異方導電性接着フィルムが認知され、実用化されている。
【０００３】
また、近年では、液晶ディスプレイを軽量化するために、従来の液晶ディスプレイのガラス基板をプラスチック基板に代えたプラスチック液晶ディスプレイが開発されており、このプラスチック基板の接続材料としても、熱硬化型エポキシ系異方導電性接着フィルムが使用されている。
【発明の開示】
【発明が解決しようとする課題】
【０００４】
ところで、プラスチック液晶ディスプレイに用いられるプラスチック基板はガラス基板に比べて耐熱性が劣る。一方、従来の熱硬化型エポキシ系異方導電性接着フィルムの接続温度は２００℃程度である。このため、従来の熱硬化型エポキシ系異方導電性接着フィルムをプラスチック基板の接続に用いると、基板が変形し、良品が得られないという問題がある。
【０００５】
これに対しては、最近、接続温度を１００〜１４０℃にできるラジカル重合系の低温硬化型異方導電性接着フィルムが検討されている。しかし、この低温硬化型異方導電性接着フィルムによると基板の変形は抑制できるが十分な接続信頼性が得られない。これは、ラジカル重合系の低温硬化型異方導電性接着フィルムは、熱硬化型エポキシ系異方導電性接着フィルムに比して硬化収縮率が大きいため、内部に応力が残り易く、エージング後、特に高湿度下でのエージング後に剥離が発生し易くなるためと考えられる。
【０００６】
また、従来の熱硬化型エポキシ系異方導電性接着フィルムに比して接続温度が低い接続材料としては、紫外線を用いるラジカル重合系の光硬化型異方導電性接着フィルムも知られているが、上述の低温硬化型異方導電性接着フィルムと同様に、基板の熱変形は抑制できるが十分な接続信頼性を得ることができない。
【０００７】
本発明は以上のような従来技術の問題点を解決しようとするものであり、プラスチック液晶ディスプレイに用いられるプラスチック基板に対しても十分な接続信頼性を得ることのできる異方導電性接着フィルム等の接続材料を得ることを目的としている。
【課題を解決するための手段】
【０００８】
本発明者は、光カチオン重合系の接着剤組成物において、オキセタン化合物を配合すると接着剤組成物の反応性が高まり、硬化時間を大幅に短縮できると共に接続信頼性が高まり、耐熱性の低いプラスチック基板も良好に接続できることを見出し、本発明を完成させるに至った。
【０００９】
即ち、絶縁性樹脂、光重合開始剤及びオキセタン化合物を含有することを特徴とする接着剤組成物を提供する。また、本発明は、絶縁性樹脂、光重合開始剤及びオキセタン化合物を含有する接着剤組成物を６２〜８８％の反応率で紫外線硬化させた接着剤で、プラスチック基板と回路基板の相対峙する電極間とが接続されている接続構造体を提供する。更に、本発明は、プラスチック基板と回路基板の相対峙する電極間とが接続されている接続構造体の製造方法において、プラスチック基板と回路基板の相対峙する電極間に、絶縁性樹脂、光重合開始剤及びオキセタン化合物を含有する接着剤組成物を配し、反応率が６２〜８８％となるように紫外線硬化させることを特徴とする製造方法を提供する。
【発明の効果】
【００１０】
本発明の接着剤組成物は反応性が高いので、１００℃以下の接続温度で紫外線照射等により信頼性高く接続できる。したがって、この接着剤組成物を用いた異方導電性接着フィルム等の接続材料によると、プラスチック液晶ディスプレイに用いられるプラスチック基板も接続信頼性高く接続することができる。
【発明を実施するための最良の形態】
【００１１】
以下、本発明を詳細に説明する。
【００１２】
本発明の接着剤組成物は、絶縁性樹脂、光重合開始剤及びオキセタン化合物を含有する。
【００１３】
ここで、絶縁性樹脂としては、エポキシ系樹脂、ビニルエーテル系樹脂、ラクトン系樹脂等を使用することができ、特に比較的安価で耐熱性や密着性にも優れる点から、エポキシ系樹脂を使用することが好ましい。
【００１４】
エポキシ系樹脂としては、例えば、ビスフェノールＡ型、ビスフェノールＦ型、ノボラック型、脂環式等の液状又は固形のエポキシ樹脂を好ましく使用することができる。特に、脂環式エポキシ樹脂を使用することにより、紫外線照射で硬化させるときの硬化速度を上げることが可能となる。
【００１５】
光重合開始剤としては、芳香族スルホニウム塩を有するものなどの一般的な光重合開始剤を使用することができる。例えば、４，４´−ビス［ジ（β−ヒドロキシエトキシ）フェニルスルフォニオ］フェニルスルフィドビスヘキサフルオロアンチモネート等（旭電化工業（株）製、アデカオプトマーＳＰ−１７０、ＳＰ−１５０等）を好ましく使用することができる。
【００１６】
光重合開始剤の配合量は、接着剤組成物１００重量％中に０．５〜５重量％とすることが好ましい。光重合開始剤を過剰に使用すると接着性が低下する場合があり、一方、光重合開始剤の使用量が少なすぎると硬化し難くなる。
【００１７】
本発明において、オキセタン化合物とは、次式のオキセタン環
【００１８】
【化１】
2004336063.tif 000002
【００１９】
を有する種々の化合物をいう。このオキセタン化合物は、接着剤組成物の反応性を高めるために、本発明において特徴的に配合されるものである。オキセタン化合物の配合により接着剤組成物の反応性が高まる理由は、次のように考えられる。即ち、本発明で使用するオキセタン環を有する環状エーテル化合物や、従来よりカチオン重合での反応促進剤として使用されているオキシラン環
【００２０】
【化２】
2004336063.tif 000003
【００２１】
を有する環状エーテル化合物のカチオン開環重合は、オキソニウムイオンに対する中性分子の攻撃と考えられ、一般にＳＮ２反応で進行するとされている。ここで、重合速度に大きく寄与する因子としては、環状エーテル化合物の環歪みエネルギー、求核性（塩基性）、立体障害等が考えられる。このうち、環歪みエネルギーは開環のし易さを支配する因子であり、塩基性は活性末端への攻撃の強さを表す指標である。無置換のオキセタン環の環歪みエネルギーは、２７．３ｋｃａｌ／ｍｏｌであり、無置換のオキシラン環の環歪みエネルギーは２５．５ｋｃａｌ／ｍｏｌであるから、両者に大きな差は見られない。しかし、塩基性を示すｐＫｂはオキセタン環が７．４、オキシラン環が３．１であり、オキセタン環の方が大きい。ここで、Ｋｂは塩基の解離定数であり、ｐＫｂが小さい程塩基性が強い。このため、オキシラン環の場合は環上の酸素の塩基性が生成ポリマー主鎖中のエーテル酸素よりも弱いため、重合活性末端からポリマー主鎖中のエーテル酸素への連鎖移動が生じやすく、重合速度の低下や環状オリゴマーの副生による重合度の低下が生じるが、オキセタン環の場合は環上の酸素の塩基性が強いため、ポリマー主鎖への連鎖移動は低減されると考えられる。したがって、オキセタン環は、開環重合に対する反応性がオキシラン環よりも高くなる。
【００２２】
オキセタン化合物の具体例としては、例えば、
【００２３】
【化３】
2004336063.tif 000004
【００２４】
キシリレンジオキセタン（ＸＤＯ）、
【００２５】
【化４】
2004336063.tif 000005
【００２６】
３−エチル−３−（ヒドロキシメチル）オキセタン（ＥＯＸＡ）、
【００２７】
【化５】
2004336063.tif 000006
【００２８】
３−エチル−３−（ヘキシルオキシメチル）オキセタン（ＨＯＸ）、
【００２９】
【化６】
2004336063.tif 000007
【００３０】
３−エチル−３−（フェノキシメチル）オキセタン（ＰＨＯ）、
【００３１】
【化７】
2004336063.tif 000008
【００３２】
ビス｛［１−エチル（３−オキセタニル）］メチル｝エーテル（ＤＯＸ）
等を使用することができる。特に、反応性が高い点から２官能のＸＤＯとＤＯＸが好ましい。
【００３３】
オキセタン化合物の配合量は、接着剤組成物に使用する絶縁性樹脂の種類等にもよるが、通常、接着剤組成物１００重量％中に５〜５０重量％とすることが好ましい。配合量が多すぎると接着剤組成物の反応性が過度に高くなって硬化物が硬くなり、接着剤組成物を異方導電性接着剤として用いる場合に接続抵抗が高くなる。反対に配合量が少なすぎると接着剤組成物の反応性を十分に高めることができない。
【００３４】
本発明の接着剤組成物には、この他、必要に応じて、種々の添加剤、例えば、イソシアネート系架橋剤、エポキシシラン化合物等のカップリング剤、エポキシ変性シリコーン樹脂、あるいはフェノキシ樹脂等の熱硬化性の絶縁性樹脂を添加することができる。
【００３５】
さらに、本発明の接着剤組成物に導電性粒子を配合することにより、異方導電性接着剤組成物を得ることができる。
【００３６】
導電性粒子としては、例えば、Ｎｉ、Ａｇ、Ｃｕ又はこれらの合金等からなる金属粉、球状樹脂粒子の表面に金属メッキを施したもの、これら電気的良導体からなる粒子の表面に絶縁性樹脂被膜を設けたものなど、従来より異方導電性接着剤に用いられている種々の導電性粒子を使用することができる。導電性粒子の粒径は、０．２〜２０μｍとすることが好ましい。
【００３７】
本発明の接着剤組成物は、必要に応じて溶剤を使用し、以上の各成分を常法にしたがって混合することにより製造でき、その形態は、ペースト状、フィルム状等任意の形態とすることができる。
【００３８】
得られた接着剤組成物は、紫外線等の照射により速やかに硬化する。例えば、本発明の接着剤組成物をフィルム状のシート（厚さ２５μｍ程度）に成形し、それをポリエーテルスルホン（ＰＥＳ）樹脂からなるプラスチック基板と２層フレキシブル基板（ＦＰＣ）の間に挟み、紫外線照射（照射条件：メタルハライドランプ３０００ｍＪ／ｃｍ２）した場合、１０秒以内に硬化し、これらを接続することができる。したがって、本発明の接着剤組成物は、種々の被接着物の接続材料として有用なものとなる。特に、接続温度を１００℃以下にできるため、プラスチック液晶ディスプレイ等に用いられるプラスチック基板と任意の回路基板の相対峙する電極間を良好に接続することができる。本発明は、かかる接続構造体も包含する。
【実施例】
【００３９】
以下、本発明を実施例に基づいて具体的に説明する。
【００４０】
実施例１
以下の表１の成分をトルエン及びＭＥＫ１：１の混合溶剤を用いて均一に混合し、ＰＥＴフィルム上にコーティング後、溶剤を揮発させ、２５μｍ厚の異方導電性接着フィルムを作製した。
【００４１】
この異方導電性接着フィルムをフレキシブルプリント配線板の回路部に仮貼りし、プラスチック基板と対向させ、仮固定した。接続部に圧力（０．９８ＭＰａ）をかけながらプラスチック基板側から紫外線を照射し（メタルハライドランプ、光量３０００ｍＪ／ｃｍ２）、接続温度６０℃で硬化させ、フレキシブルプリント配線板とプラスチック基板との接続構造体を得た。
【００４２】
得られた接続構造体の(1)接続抵抗安定性、(2)接着強度、(3)反応率、(4)外観について、それぞれ次のように評価した。結果を表１に示す。
【００４３】
(1)接続抵抗安定性
接続構造体を６０℃、９５％ＲＨで５００時間エージングし、そのエージングの前後で抵抗を測定し、抵抗上昇の大きさによって次の基準で評価した。
【００４４】
抵抗上昇が１０Ω未満の場合：○
抵抗上昇が１０Ω以上５０Ω未満の場合：△
抵抗上昇が５０Ω以上の場合：×
【００４５】
(2)接着強度
接続構造体を６０℃、９５％ＲＨで５００時間エージングし、そのエージングの前後で９０゜方向のピール強度を測定した。
【００４６】
(3)反応率
ＦＴ−ＩＲにより測定した。
【００４７】
(4)外観
目視観察により接続部を観察し、ウキの有無によって次の基準で評価した。
【００４８】
ウキがない場合：○
ウキが３０％未満である場合：△
ウキが３０％以上である場合：×
【００４９】
実施例２〜１０
接着剤組成物の成分を表１のようにする以外は実施例１と同様にして異方導電性接着剤を作製し、得られた異方導電性接着剤を用いて、実施例１と同様のプラスチック基板にＩＣチップ（０．４ｍｍ厚、６×６ｍｍ□、１００×１００μｍ□バンプ（Ａｕメッキ）、バンプピッチ１５０μｍ）を、実施例１と同様の接続条件で実装し、評価した。結果を表１に示す。
【００５０】
比較例
実施例１の接着剤組成物の成分において、オキセタン化合物（ＸＤＯ）２０重量部に代えて環式脂肪族エポキシ樹脂(ユニオンカーバイト社製、ERL4299)２０重量部を使用する以外は、実施例１と同様にして異方導電性接着フィルムを作製し、その異方導電性接着フィルムを用いて接続構造体を得、得られた接続構造体を評価した。結果を表１に示す。
【００５１】
【表１】
2004336063.tif 000009
【００５２】
表１から、本発明の各実施例によれば、比較例に比して抵抗上昇やウキの発生が抑制されていることがわかる。また、本発明の実施例の中でもオキセタン化合物の配合量の合計が６０重量部（接着剤組成物の５３重量％）の実施例９では接着剤組成物の反応率が高くなり、硬化物が硬くなってウキの発生が認められ、一方、オキセタン化合物の配合量が３重量部（接着剤組成物の２．６重量％）の実施例１０では、反応率が低くオキセタン化合物の添加効果が少ないことがわかる。
【産業上の利用可能性】
【００５３】
本発明の接着剤組成物は反応性が高いので、１００℃以下の接続温度で紫外線照射等により信頼性高く接続できる。したがって、この接着剤組成物を用いた異方導電性接着フィルム等の接続材料によると、プラスチック液晶ディスプレイに用いられるプラスチック基板も接続信頼性高く接続することができる。